(57)【特許請求の範囲】
【請求項１】
ＭｇＯ−Ｃ質耐火物で内張りされた上底吹き転炉内に吹錬中および／または吹錬前にＭｇＯ含有造滓材を投入し、スラグ中のＭｇＯ濃度を調整して内張り耐火物の損耗を防止する転炉精錬方法において、溶銑精錬終了後に生成する推定スラグ量が溶鋼１ｔ当たり６０ｋｇ以上になるように下記の生成スラグ量の式に基づき調整し、前記転炉吹錬中および／または転炉吹錬開始前に投入するＭｇＯ含有造滓材量を調整して、スラグ中のＭｇＯ量を飽和ＭｇＯの７０％以上１００％以下の範囲内で、かつスラグ中のＴ．Ｆｅ濃度を１６％以下にすることを特徴とする転炉精錬方法。
生成スラグ量（ｋｇ／ｔ）＝（生石灰投入量×生石灰中のＣａＯ含有率
＋石灰石投入量×石灰石中のＣａＯ含有率
＋軽焼ドロマイト投入量×軽焼ドロマイト
中のＣａＯ含有率＋生ドロマイト投入量×
生ドロマイト中のＣａＯ含有率）／（溶鋼
量×スラグ中のＣａＯ濃度）
【発明の詳細な説明】
【０００１】
【発明の属する技術分野】
本発明は、溶融金属反応容器、特に転炉の内張り耐火物の損耗を抑制するための転炉精錬方法に関するものである。
【０００２】
【従来の技術】
従来より転炉の内張り耐火物であるＭｇＯ−Ｃ質耐火物の損耗を抑制するための手段として、スラグコントロール技術およびスラグコーティング技術が実施されている。スラグコントロール技術とは、ＭｇＯ−Ｃ質耐火物の支配的な損耗要因がＭｇＯ−Ｃ質耐火物中のＭｇＯ粒子のスラグへの溶解であるとの観点に基づき確立されたものであり、具体的には吹錬前あるいは吹錬中にＭｇＯを、スラグに飽和する飽和ＭｇＯ量以上投入することで、ＭｇＯ−Ｃ質耐火物中のＭｇＯ粒子のスラグへの溶解を防止するものである（例えば、特開昭５４−５８１３号公報、「製銑・製鋼用耐火物」ｐ．３３０〜ｐ．３３５地人書館（株）平成７年６月２３日第１刷発行がある）。
【０００３】
一方、スラグコーティング技術としては、特開昭５３−３７１２０号公報、特公昭５９−３８２８２号公報で提案のように、出鋼後転炉炉内に残留したスラグに軽焼ドロマイト、生ドロマイトまたは石灰石等のスラグ固化剤を投入し、スラグの粘性を増加させた上で、転炉炉体の傾動やあるいは底吹羽口からのガス吹き込みによりスラグを内張り耐火物に付着させる方法、すなわちＭｇＯ−Ｃ質耐火物表面にコーティング層を形成させることで、耐火物中のＣの気相による酸化損耗の抑制や、発生熱応力の低減での熱応力破壊による剥離損耗の抑制を図るというものである。
【０００４】
【発明が解決しようとする課題】
しかしながら、吹錬前あるいは吹錬中にＭｇＯを多量に投入し、スラグ中のＭｇＯ濃度が飽和ＭｇＯ濃度超となるようにしても、内張り耐火物であるＭｇＯ−Ｃ質耐火物の損耗が増大する現象が多々発生した。
また、スラグ中のＭｇＯ濃度が飽和ＭｇＯ濃度超となるように吹錬前、あるいは吹錬中に投入するＭｇＯ量を調整して、吹錬を行い、出鋼後炉内に残留するスラグにスラグ固化剤を投入し、転炉炉体の傾動や、あるいは底吹羽口からのガス吹き込みを行うだけでは、十分なスラグコーティング性が得られないという現象も付随して発生した。
【０００５】
本発明は、吹錬中および／または吹錬開始前に装入するＭｇＯ量を調整して、スラグ中のＭｇＯ量およびＴ．Ｆｅ濃度を調節することで、転炉内張り耐火物の損耗を抑制するための転炉精錬方法を提供することを課題とするものである。
【０００６】
【課題を解決するための手段】
本発明は、上記課題を解決するためになされたものであり、その手段は、ＭｇＯ−Ｃ質耐火物で内張りされた上底吹き転炉内に吹錬中および／または吹錬前にＭｇＯ含有造滓材を投入し、スラグ中のＭｇＯ濃度を調整して内張り耐火物の損耗を防止する転炉精錬方法において、溶銑精錬終了後に生成する推定スラグ量が溶鋼１ｔ当たり６０ｋｇ以上になるように下記の生成スラグ量の式に基づき調整し、前記転炉吹錬中および／または転炉吹錬開始前に投入するＭｇＯ含有造滓材量を調整して、スラグ中のＭｇＯ量を飽和ＭｇＯの７０％以上１００％以下の範囲内で、かつスラグ中のＴ．Ｆｅ濃度を１６％以下にすることを特徴とする転炉精錬方法にある。
生成スラグ量（ｋｇ／ｔ）＝（生石灰投入量×生石灰中のＣａＯ含有率
＋石灰石投入量×石灰石中のＣａＯ含有率
＋軽焼ドロマイト投入量×軽焼ドロマイト
中のＣａＯ含有率＋生ドロマイト投入量×
生ドロマイト中のＣａＯ含有率）／（溶鋼
量×スラグ中のＣａＯ濃度）
【０００７】
【発明の実施の形態】
本発明者らは、前記課題で述べた現象の原因究明を行う過程で、スラグ中のＭｇＯ濃度が重要な役割を果たすのではないかと考えた。すなわち、スラグ中のＭｇＯ濃度が飽和ＭｇＯ濃度超では、スラグ中のＴ．Ｆｅ、つまり鉄酸化物濃度が増大するために、ＭｇＯ−Ｃ質耐火物中のＣと鉄酸化物との反応が促進することで、耐火物の損耗が進行すると共に、スラグ中のＴ．Ｆｅの増大によるスラグの融点の低下で、スラグの粘性が著しく低下するために、スラグコーティング性も低下するのではないかと推察して種々の試験検討を行った結果、図１〜図４に示す知見を得た。
【０００８】
図１はＭｇＯ−Ｃ質耐火物で内張りされた上底吹き転炉内での溶銑の精錬において、溶銑精錬終了後に生成するスラグ量が溶鋼１ｔ当たり６０ｋｇ以上である場合における溶銑精錬中に投入するＭｇＯ量の飽和ＭｇＯ量に対する比率と、内張り耐火物の損耗量との関係を示すものであり、この図から投入するＭｇＯ量を飽和ＭｇＯ量の７０％以上１００％以下の範囲にすることにより、精錬中に内張り耐火物からの損耗が防止されていることが判明した。
【０００９】
図２は、溶銑精錬終了後に生成するスラグ量が溶鋼１ｔ当たり６０ｋｇ未満の場合における溶銑精錬中に投入するＭｇＯ量の飽和ＭｇＯ量に対する比率と内張り耐火物の損耗量との関係を示すものであり、この図から投入するＭｇＯ量の如何に関わらず精錬中に内張り耐火物から損耗が生じていることが判明した。
ここで、損耗量とは、以下に定義されるものである。
【００１０】
損耗量（ｋｇ／ｔ）＝インプットＭｇＯ量（ｋｇ／ｔ）−アウトプットＭｇＯ量（ｋｇ／ｔ）
インプットＭｇＯ量（ｋｇ／ｔ）＝精錬中に投入する溶鋼１ｔ当たりのＭｇＯ量
アウトプットＭｇＯ量（ｋｇ／ｔ）＝溶鋼１ｔ当たりの生成スラグ量（ｋｇ／ｔ）×スラグ中のＭｇＯ濃度
損耗量が正値のときは吹錬中にＭｇＯ−Ｃ質耐火物は損耗しておらず、損耗量が負値のときは吹錬中にＭｇＯ−Ｃ質耐火物は損耗していることを意味する。
【００１１】
さらに、溶銑精錬終了後に生成するスラグ量が溶鋼１ｔ当たり６０ｋｇ以上である場合においては、図３から溶銑精錬中に投入するＭｇＯ量が飽和ＭｇＯ量の１００％以下の範囲に限り、スラグコーティング性にも優れることが判明した。また、溶銑精錬終了後に生成するスラグ量が溶鋼１ｔ当たり６０ｋｇ未満の場合においては、図４から溶銑精錬中に投入するＭｇＯ量の如何に関わらず、スラグコーティング性に劣ることが判明した。
【００１２】
なお、スラグコーティング性は、出鋼側、装入側、トラニオンの両側の４方向に対して、次に示すような目視判断による点数化表示を行った。
付着スラグにより煉瓦目地が全て覆われている  ：３点
付着スラグにより煉瓦目地が半分覆われている  ：２点
付着スラグにより煉瓦目地が全く覆われていない：１点
スラグコーティング性は、点数が高いほど優れていることを示す。
【００１３】
本発明に使用されるＭｇＯ含有造滓材とは、軽焼ドロマイト、生ドロマイトまたはマグネサイトのことであり、１種または２種以上を組み合わせて使用することが可能である。
【００１４】
本発明におけるスラグ中の飽和ＭｇＯ濃度は、スラグ中のＭｇＯ以外の成分と溶鋼温度から、熱力学的データを使用した平衡計算により求まるものである。
【００１５】
本発明における溶鋼１ｔ当たりの生成スラグ量は、例えば以下のように推定できるものである。
生成スラグ量（ｋｇ／ｔ）＝（生石灰投入量×生石灰中のＣａＯ含有率＋石灰石投入量×石灰石中のＣａＯ含有率＋軽焼ドロマイト投入量×軽焼ドロマイト中のＣａＯ含有率＋生ドロマイト投入量×生ドロマイト中のＣａＯ含有率）／（溶鋼量×スラグ中のＣａＯ濃度）
【００１６】
本発明における溶鋼１ｔ当たりの飽和ＭｇＯ量は、以下に定義されるものである。
飽和ＭｇＯ量（ｋｇ／ｔ）＝溶鋼１ｔ当たりの生成スラグ量×飽和ＭｇＯ濃度
【００１７】
溶銑精錬中に投入するＭｇＯ量が飽和ＭｇＯ量１００％以下では、スラグ中の鉄酸化物濃度が減少するので、鉄酸化物に侵食されるＭｇＯ−Ｃ質耐火物中のＣ量も低減されることになる。その結果、ＭｇＯ−Ｃ質耐火物の支配的な損耗機構は、スラグ中の鉄酸化物による炭素の侵食から、ＭｇＯ粒子のスラグへの溶解へ移行してくる。
【００１８】
ところで、ＭｇＯ−炭素質耐火物中の炭素は、スラグ中の鉄酸化物に侵食されるとＡｌ2 Ｏ3 −ＳｉＯ2 質の灰分を耐火物組織中に残存させる。そのＡｌ2 Ｏ3 −ＳｉＯ2 質灰分は、炭素に隣接するＭｇＯ粒子と反応し、ＭｇＯ粒子表面上にＭｇＯ−Ａｌ2 Ｏ3 −ＳｉＯ2 質の第２層を形成することになる。
この第２層の存在により、ＭｇＯ粒子はスラグと接触した場合にＭｇＯ粒子中のＭｇ2+の拡散が妨げられる結果、ＭｇＯ粒子のスラグへの溶解が進行せず、精錬中にＭｇＯ−Ｃ質耐火物からの損耗を防止することができる。
【００１９】
しかし、溶銑精錬中に投入するＭｇＯ量が飽和ＭｇＯ量７０％未満では、スラグ中の鉄酸化物によるＣの侵食が進行しないため、耐火物組織中にＡｌ2 Ｏ3 −ＳｉＯ2 質灰分が生成しなくなる。そのため、ＭｇＯ粒子面上への第２層の形成が不可能となり、ＭｇＯ粒子がスラグと接触した場合に、容易に溶解が進行する結果、精錬中にＭｇＯ−Ｃ質耐火物からの損耗が進行することになる。
【００２０】
スラグ中のＴ．Ｆｅ濃度を１６％以下とするのは、スラグコーティング性に優れるためである。スラグ中のＴ．Ｆｅ濃度が１６％超では、スラグの融点が低下しスラグの粘性が著しく低下するために、出鋼後に炉内に軽焼ドロマイト、生ドロマイトまたは石灰石等のスラグ固化剤を投入してもスラグの粘性が増加せず、転炉炉体の傾動やあるいは底吹羽口からのガス吹き込みを行ってもスラグが内張り耐火物に付着せず、スラグコーティング性に劣るからである。
【００２１】
一方、溶銑精錬終了後に生成するスラグ量が溶鋼１ｔ当たり６０ｋｇ未満である場合には、スラグ中の鉄酸化物濃度は、溶銑精錬中に投入するＭｇＯ量に依存せず著しく高くなる。その結果、ＭｇＯ−Ｃ質耐火物の支配的な損耗機構がスラグ中の鉄酸化物によるＣの侵食となるために、精錬中にＭｇＯ−Ｃ質耐火物の損耗が進行することになる。
【００２２】
【実施例】
以下に本発明の実施例を示す。
表１に使用した溶銑成分、精錬条件を示し、表２に試験条件を示した。両表共に実施例と比較例を示したが、表２には試験結果を併せて示した。
転炉は、上底吹きで容量は３４０ｔで、ＭｇＯ８０ｗｔ％、Ｃ２０ｗｔ％のＭｇＯ−Ｃ質耐火物で内張りしたものである。
【００２３】
【表１】
0003771635.tif 000002
【００２４】
ＭｇＯ含有造滓材は、吹錬時間の２０％までの吹錬開始時に投入を行った。
表２中の投入ＭｇＯ量および投入ＭｇＯ比率とは、以下に定義されるものである。
投入ＭｇＯ量（ｋｇ／ｔ）＝（精錬中に使用したＭｇＯ量）／（溶鋼量）
投入ＭｇＯ比率（％）    ＝（投入ＭｇＯ量×１００）／（飽和ＭｇＯ量）
スラグコーティングは、出鋼後炉内に残留させたスラグに生ドロマイト１ｔ、石灰石０．５ｔを投入し底吹羽口からのガス吹き込みによる方法で行った。
スラグコーティング性については、前記した評点方法と同様である。
【００２５】
【表２】
0003771635.tif 000003
【００２６】
本実施例１〜５は、投入するＭｇＯ量はＭｇＯがスラグに飽和するＭｇＯ量未満であるにもかかわらず、精錬中にＭｇＯ−Ｃ質耐火物からの損耗が防止できていると共に、優れたスラグコーティング性を示した。
一方、比較例１は投入するＭｇＯ量が飽和ＭｇＯ量の７０％未満であるので、スラグコーティング性は優れるが、精錬中にＭｇＯ−Ｃ質耐火物は損耗している。比較例２は投入するＭｇＯ量が飽和ＭｇＯ量の９０％超であるので、精錬中にＭｇＯ−Ｃ質耐火物は損耗していると共に、スラグコーティング性に劣っていた。比較例３〜５は、生成するスラグ量が溶鋼１ｔ当たり６０ｋｇ未満であるので、精錬中にＭｇＯ−Ｃ質耐火物は損耗していると共に、スラグコーティング性が劣っていた。
【００２７】
【発明の効果】
本発明により、本発明の転炉精錬方法は、ＭｇＯ−Ｃ質耐火物で内張りされた上底吹き転炉内で溶銑中にＭｇＯを投入し、スラグ中のＭｇＯ濃度を調整することで内張り耐火物の損耗を防止する転炉精錬方法において、投入するＭｇＯ量を飽和ＭｇＯ量の７０％以上１００％以下とすることで、吹錬中での内張り耐火物の損耗を防止し、さらにスラグ中のＴ．Ｆｅ濃度を１６％以下にすることによりスラグコーティング性を向上させることができ、その結果ＭｇＯ使用量の削減および転炉炉体寿命の延長による耐火物コストの削減が可能となる等の効果を奏するものである。
【図面の簡単な説明】
【図１】溶銑精錬終了後に生成するスラグ量が溶鋼１ｔ当たり６０ｋｇ以上の場合における飽和ＭｇＯ量に対する投入ＭｇＯ量比率と内張り耐火物の損耗量の関係を示した図
【図２】溶銑精錬終了後に生成するスラグ量が溶鋼１ｔ当たり６０ｋｇ未満の場合における飽和ＭｇＯ量に対する投入ＭｇＯ量比率と内張り耐火物の損耗量の関係を示した図
【図３】溶銑精錬終了後に生成するスラグ量が溶鋼１ｔ当たり６０ｋｇ以上の場合における飽和ＭｇＯ量に対する投入ＭｇＯ量比率とスラグコーティング性の関係を示した図
【図４】溶銑精錬終了後に生成するスラグ量が溶鋼１ｔ当たり６０ｋｇ未満の場合における飽和ＭｇＯ量に対する投入ＭｇＯ量比率とスラグコーティング性の関係を示した図
【図５】溶銑精錬終了後に生成するスラグ量が溶鋼１ｔ当たり６０ｋｇ以上の場合における飽和ＭｇＯ量に対する投入ＭｇＯ量比率とスラグ中のＴ．Ｆｅ濃度の関係を示した図
【図１】
0003771635.tif 000004
【図２】
0003771635.tif 000005
【図３】
0003771635.tif 000006
【図４】
0003771635.tif 000007
【図５】
0003771635.tif 000008